(57)【特許請求の範囲】
【請求項１】
ナフタレン又はｏ−キシレン／ナフタレン混合物を無水フタル酸に酸化させるための多層触媒であって、
少なくとも３個の触媒層を含み、
各層が、酸化バナジウム及び二酸化チタン並びに各層における触媒活性組成物の合計量に基づいて０．０１〜０．５０質量％の量の酸化ニオブ（Ｎｂ２Ｏ５として計算）を含み、且つ
ａ）反応器内全触媒充填高さの１５〜３０％の範囲の床長を有する一の触媒層Ａの質量基準のアルカリ金属含量が最も高く、
ｂ）流れ方向で触媒層Ａに後から続く触媒層Ｚが、触媒層Ａの質量基準のアルカリ金属含量の０〜１０％の質量基準のアルカリ金属含量を有し、且つ
ｃ）触媒層ＡとＺの間に位置する触媒層が触媒層Ａの質量基準のアルカリ金属含量の３０〜９０％の質量基準のアルカリ金属含量を有し、各触媒層の質量基準のアルカリ金属含量が流れ方向の次の触媒層の質量基準のアルカリ金属含量よりも高くなるように選択されたアルカリ金属含量を有することを特徴とする多層触媒。
【請求項２】
４個の層を有する請求項１に記載の多層触媒であって、
前記触媒層の質量基準のアルカリ金属含量が、
ａ）反応器内全触媒充填高さの１５〜３０％の範囲の床長を有する一の触媒層Ａの質量基準のアルカリ金属含量が最も高く、
ｂ）流れ方向で触媒層Ａに続く触媒層Ｂが、触媒層Ａの質量基準のアルカリ金属含量の６０〜９０％の質量基準のアルカリ金属含量を有し、
ｃ）流れ方向で触媒層Ｂに続く触媒層Ｃが、触媒層Ａの質量基準のアルカリ金属含量の３０〜５９％の質量基準のアルカリ金属含量を有し、
ｄ）流れ方向で触媒層Ｃに続く触媒層Ｚが、触媒層Ａの質量基準のアルカリ金属含量の０〜１０％の質量基準のアルカリ金属含量を有するように選択された多層触媒。
【請求項３】
少なくとも３個の触媒層を含む多層触媒を用いてナフタレン又はｏ−キシレン／ナフタレン混合物を無水フタル酸に酸化させる方法であって、
各層が、酸化バナジウム及び二酸化チタン並びに各層における触媒活性組成物の合計量に基づいて０．０１〜０．５０質量％の量の酸化ニオブ（Ｎｂ２Ｏ５として計算）を含み、且つ
ａ）反応器内全触媒充填高さの１５〜３０％の範囲の床長を有する一の触媒層Ａの質量基準のアルカリ金属含量が最も高く、
ｂ）流れ方向で触媒層Ａに後から続く触媒層Ｚが、触媒層Ａの質量基準のアルカリ金属含量の０〜１０％の質量基準のアルカリ金属含量を有し、
ｃ）触媒層ＡとＺとの間に位置する触媒層が触媒層Ａの質量基準のアルカリ金属含量の３０〜９０％の質量基準のアルカリ金属含量を有し、各触媒層の質量基準のアルカリ金属含量が流れ方向の次の触媒層の質量基準のアルカリ金属含量よりも高くなるように選択されたアルカリ金属含量を有することを特徴とする方法。
【請求項４】
４層触媒を用いた請求項３に記載の方法であって、
前記触媒層の質量基準のアルカリ金属含量が、
ａ）反応器内全触媒充填高さの１５〜３０％の範囲の床長を有する一の触媒層Ａの質量基準のアルカリ金属含量が最も高く、
ｂ）流れ方向で触媒層Ａに続く触媒層Ｂが、触媒層Ａの質量基準のアルカリ金属含量の６０〜９０％の質量基準のアルカリ金属含量を有し、
ｃ）流れ方向で触媒層Ｂに続く触媒層Ｃが、触媒層Ａの質量基準のアルカリ金属含量の３０〜５９％の質量基準のアルカリ金属含量を有し、
ｄ）流れ方向で触媒層Ｃに続く触媒層Ｚが、触媒層Ａの質量基準のアルカリ金属含量の０〜１０％の質量基準のアルカリ金属含量を有するように選択された方法。
【請求項５】
ナフタレン又はｏ−キシレン／ナフタレン混合物を無水フタル酸に酸化させるための、少なくとも３個の触媒層を含む多層触媒の使用方法であって、
各層が、酸化バナジウム及び二酸化チタン並びに各層における触媒活性組成物の合計量に基づいて０．０１〜０．５０質量％の量の酸化ニオブ（Ｎｂ２Ｏ５として計算）を含み、且つ
ａ）反応器内全触媒充填高さの１５〜３０％の範囲の床長を有する一の触媒層Ａの質量基準のアルカリ金属含量が最も高く、
ｂ）流れ方向で触媒層Ａに後から続く触媒層Ｚが、触媒層Ａの質量基準のアルカリ金属含量の０〜１０％の質量基準のアルカリ金属含量を有し、且つ
ｃ）触媒層ＡとＺと間に位置する触媒層が触媒層Ａの質量基準のアルカリ金属含量の３０〜９０％の質量基準のアルカリ金属含量を有し、各触媒層の質量基準のアルカリ金属含量が流れ方向の次の触媒層の質量基準のアルカリ金属含量より高くなるように選択されたアルカリ金属含量を有することを特徴とする使用方法。
【請求項６】
ナフタレン又はｏ−キシレン／ナフタレン混合物を無水フタル酸に酸化させるための、４層触媒の使用方法であって、
各触媒層が酸化バナジウム及び二酸化チタン並びに各層における触媒活性組成物の合計量に基づいて０．０１〜０．５０質量％の量の酸化ニオブ（Ｎｂ２Ｏ５として計算）を含み、且つ
前記各触媒層の質量基準のアルカリ金属含量が、
ａ）反応器内全触媒充填高さの１５〜３０％の範囲の床長を有する一の触媒層Ａの質量基準のアルカリ金属含量が最も高く、
ｂ）流れ方向で触媒層Ａに続く触媒層Ｂが、触媒層Ａの質量基準のアルカリ金属含量の６０〜９０％の質量基準のアルカリ金属含量を有し、
ｃ）流れ方向で触媒層Ｂに続く触媒層Ｃが、触媒層Ａの質量基準のアルカリ金属含量の３０〜５９％の質量基準のアルカリ金属含量を有し、
ｄ）流れ方向で触媒層Ｃに続く触媒層Ｚが、触媒層Ａの質量基準のアルカリ金属含量の０〜１０％の質量基準のアルカリ金属含量を有するように選択されたことを特徴とする使用方法。
【発明の詳細な説明】
【技術分野】
【０００１】
本発明は、反応管内に連続するように配置された複数の触媒層を有し、個々の触媒層が流れ方向に減少するアルカリ金属含有量を有する、無水フタル酸を製造するための多層触媒に関する。本発明はさらに、そのような多層触媒を通してナフタレン又はｏ−キシレン／ナフタレン混合物を酸化させる方法、及びナフタレン又はｏ−キシレン／ナフタレン混合物を無水フタル酸に酸化させるためのそのような多層触媒の使用方法に関する。
【背景技術】
【０００２】
多くのカルボン酸及び／又はカルボン酸無水物は、固定床反応器中で、ベンゼン、キシレン、ナフタレン、トルエン又はデュレン等の炭化水素の接触気相酸化により工業的に製造される。こうして、例えば、安息香酸、無水マレイン酸、無水フタル酸、イソフタル酸、テレフタル酸又は無水ピロメリットを得ることが可能である。一般に、酸素含有ガス及び酸化されるべき出発材料は触媒床が存在する管を通過する。温度を調節するために、その管は、溶融塩等の伝熱媒体によって覆われている。
【０００３】
これらの酸化反応のために好適であるとわかった触媒は、触媒活性組成物がステアタイト等の不活性担体材料にシェル形態で施された被覆触媒である。一般に、二酸化チタンと五酸化バナジウムが、これらの被覆触媒の触媒活性組成物の触媒活性成分として用いられる。さらに、触媒の活性及び選択性に影響を与えるプロモーターとして作用する多くの他の酸化物化合物の少量を、触媒活性組成物中に含ませることができる。
【０００４】
異なる触媒層中で、それらの触媒活性及び／又はそれらの活性組成物の化学的性質に関して異なる触媒を用いることが特に有利であることがわかった。２個の反応区域を用いる場合、第１反応区域、すなわち、反応ガスの入口の最寄りに位置する反応区域で好ましく用いられる触媒は、第２反応区域、すなわち、反応ガスの出口に最寄りの反応区域に存在する触媒よりも幾分低い触媒活性を有する。一般に、その反応は、反応ガス中に含まれる芳香族炭化水素の大部分が第１の区域内において最大収率で反応するような温度設定により調節される。３〜５個の層の触媒系が用いられることが好ましく、特に、３個と４個の層の触媒系が用いられることが好ましい。
【０００５】
酸化バナジウム／二酸化チタン触媒系を通したｏ−キシレンの無水フタル酸（ＰＡｎ）への酸化は、通常約４標準立方メートル毎時の空気流及び１標準立方メートル当たり最大１００ｇのｏ−キシレン負荷で実施される。ｏ−キシレン／ナフタレン混合物を酸化させるために、触媒が特定のｏ−キシレン／ナフタレン混合比に、又は狭い範囲のｏ−キシレン／ナフタレン混合比に非常に適するように、触媒は一般的に開発されている。ｏ−キシレン／ナフタレン比が大きく変更する場合、ＰＡｎの収率は大きく減少し、生成物の品質が著しく悪化し、及び／又は触媒の適切に作用する寿命に悪影響を及ぼす。これはｏ−キシレン又はナフタレンの高負荷で特に著しい。ｏ−キシレン及びナフタレンの総負荷が高いほど、ｏ−キシレン／ナフタレン比の許容範囲はより狭くなる。
【０００６】
ＥＰ５３９８７８には、２層触媒を通してｏ−キシレン／ナフタレン混合物を酸化させる方法が記載されている。１０／９０〜９０／１０の質量比が用いられ、及び一回の通過での最大限の総負荷は毎時３０００のガス毎時空間速度（ＧＨＳＶ）で標準立方メートル当たり７０ｇである。触媒及びｏ−キシレン／ナフタレン混合比に応じて、ＰＡｎ収率は９８．５〜１１１．５質量％の範囲である。
【０００７】
ＥＰ７４４２１４には、わずか１０１質量％のＰＡｎ収率が、標準立方メートル当たり８０ｇのナフタレン負荷及び毎時４標準立方メートルの空気で達成された。
【０００８】
ＥＰ１０８２３１７に記載されたような２層触媒の場合には、１１０質量％のＰＡｎ収率が、標準立方メートル当たり６５〜８０ｇで、７５質量％／２５質量％のｏ−キシレン／ナフタレン混合物及び毎時４標準立方メートルの空気で達成された。ｏ−キシレン／ナフタレン比の変更は行われなかった。
【０００９】
ＥＰ２８６４４８では、２層触媒が標準立方メートル当たり７０ｇのナフタレンを用い、毎時３０００のＧＨＳＶで運転された。しかしながら、ｏ−キシレン／ナフタレン比は、個々の触媒に対して１００：０〜５０：５０又は５０：５０〜０：１００に変化したのみであった。同一の触媒を用いた混合比の広範な変動は記載されていない。
【００１０】
２個を超える触媒層を有する触媒が、毎時４標準立方メートルの空気で、標準立方メートル当たり最大１００ｇのｏ−キシレンの非常に高い負荷でも、ｏ−キシレンを無水フタル酸に酸化させることが記載されている。ＥＰ１０８４１１５に記載されるように、例として、ｏ−キシレンからＰＡｎへの酸化のための３個の層触媒系が挙げられている。しかしながら、これらの触媒は、毎時約４標準立方メートルの空気で、標準立方メートル当たり少なくとも８０ｇの総負荷で、且つｏ−キシレン／ナフタレン比の広い変動を伴うｏ−キシレン／ナフタレン混合物の酸化のためには好適では無い。
【００１１】
高選択性で非常に高い転化をもたらす気相酸化のための触媒が引き続き必要とされている。
【先行技術文献】
【特許文献】
【００１２】
【特許文献１】ＥＰ５３９８７８
【特許文献２】ＥＰ７４４２１４
【特許文献３】ＥＰ１０８２３１７
【特許文献４】ＥＰ２８６４４８
【特許文献５】ＥＰ１０８４１１５
【発明の概要】
【発明が解決しようとする課題】
【００１３】
本発明の目的は、毎時約４標準立方メートルの空気で、標準立方メートル当たり少なくとも８０ｇの総負荷でナフタレン又はｏ−キシレン／ナフタレン混合物を酸化させるための触媒であって、高いＰＡｎ収率及び良好な生成物品質でｏ−キシレン／ナフタレン比が広範囲で変動可能である触媒を開発することである。
【課題を解決するための手段】
【００１４】
この目的は、ナフタレン又はｏ−キシレン／ナフタレン混合物を無水フタル酸に酸化させるための多層触媒であって、各触媒層が酸化バナジウム及び二酸化チタンを含み、且つその触媒層のアルカリ金属含量が流れ方向に層から層へと減少する多層触媒によって達成される。
【発明を実施するための形態】
【００１５】
したがって、本発明は、ナフタレン又はｏ−キシレン／ナフタレン混合物を無水フタル酸に酸化させるための多層触媒であって、少なくとも３個の触媒層を含み、
各層が、酸化バナジウム及び二酸化チタンを含み、且つ
ａ）一の触媒層Ａのアルカリ金属含量が最も高く、
ｂ）流れ方向で触媒層Ａに後から続く触媒層Ｚが、触媒層Ａのアルカリ金属含量の０〜１０％のアルカリ金属含量を有し、且つ
ｃ）触媒層ＡとＺの間に位置する触媒層が触媒層Ａのアルカリ金属含量の３０〜９０％のアルカリ金属含量を有し、各層のアルカリ金属含量が流れ方向の次の層のアルカリ金属含量よりも高くなるように選択されたアルカリ金属含量を有する多層触媒を提供する。
【００１６】
本発明の好ましい実施の形態では、多層触媒層は３個、４個又は５個の層を有する。３個及び４個の層の触媒であることが特に好ましい。
【００１７】
本発明に係る多層触媒は、例えば、高いホットスポット温度を回避するために、適宜に、好適な上流及び／又は下流床並びに中間層との組み合わせで用いることができ、その上流及び／又は下流床並びに中間層には、一般に触媒的に不活性な、或いは低活性の材料を含み得る。
【００１８】
本発明のさらに好ましい実施の形態は、ナフタレン又はｏ−キシレン／ナフタレン混合物を無水フタル酸に酸化させるための４層触媒であって、各触媒層が酸化バナジウム及び二酸化チタンを含み、且つ
その触媒層のアルカリ金属含量が
ａ）一の触媒層Ａのアルカリ金属含量が最も高く、
ｂ）流れ方向で触媒層Ａに続く触媒層Ｂが、触媒層Ａのアルカリ金属含量の６０〜９０％のアルカリ金属含量を有し、
ｃ）流れ方向で触媒層Ｂに続く触媒層Ｃが、触媒層Ａのアルカリ金属含量の３０〜５９％のアルカリ金属含量を有し、
ｄ）流れ方向で触媒層Ｃに続く触媒層Ｚが、触媒層Ａのアルカリ金属含量の０〜１０％のアルカリ金属含量を有するように選択された４層触媒である。
【００１９】
本発明に係る触媒は、一般に、触媒活性組成物が不活性担体材料にシェル形態で施された被覆触媒である。
【００２０】
不活性担体材料としては、芳香族炭化水素をアルデヒド、カルボン酸及び／又はカルボン酸無水物に酸化させるための被覆触媒の製造の際に有利に用いられ得るような、石英（ＳｉＯ２）、磁器、酸化マグネシウム、二酸化スズ、炭化ケイ素、ルチル、アルミナ（Ａｌ２Ｏ３）、ケイ酸アルミニウム、ステアタイト（ケイ酸マグネシウム）、ケイ酸ジルコニウム、ケイ酸セリウム又はこれらの担体材料の混合物等の実質的に先行技術の全ての担体材料を用いることができる。触媒担体は、例えば、球状、リング状、ペレット状、らせん状、管状、押出物状又は粉砕物状の材料の形態で用いられ得る。これらの触媒担体の寸法は、芳香族炭化水素の気相反応のための被覆触媒の製造のために慣習的に用いられる触媒担体に対応する。直径３〜６ｍｍの球状、又は５〜９ｍｍの外径と３〜８ｍｍの長さと１〜２ｍｍの壁厚とを有するリング状の形態のステアタイトを用いることが好ましい。
【００２１】
本発明に係る触媒は、少なくとも酸化バナジウムと二酸化チタンとを含む触媒活性組成物を含み、担体材料に１個以上の層で施され得る。種々の層は、それらの組成物の点で異なり得る。
【００２２】
触媒活性組成物は、好ましくは、触媒活性組成物の合計量に対してＶ２Ｏ５として計算して１〜４０質量％の酸化バナジウム及びＴｉＯ２として計算して６０〜９９質量％の二酸化チタンを含む。好ましい実施の形態では、その触媒活性組成物は、Ｃｓとして計算して最大１質量％のセシウム化合物、Ｐとして計算して最大１質量％のリン化合物、及びＳｂ２Ｏ３として計算して最大１０質量％の酸化アンチモンをさらに含む。触媒活性組成物の化学組成の全ての数値は、後者の焼成状態、例えば、４５０℃で１時間の触媒の焼成後の状態に基づいている。
【００２３】
二酸化チタンは、通常、触媒活性組成物のためのアナターゼ型で用いられる。二酸化チタンは、好ましくは１５〜６０ｍ２／ｇの、特に１５〜４５ｍ２／ｇの、特に好ましくは１３〜２８ｍ２／ｇのＢＥＴ表面積を有する。使用される二酸化チタンは、単一の二酸化チタン又は二酸化チタンの混合物を含み得る。後者の場合、ＢＥＴ表面積の値は、個々の二酸化チタンの寄与の加重平均である。用いられる二酸化チタンは、例えば、５〜１５ｍ２／ｇのＢＥＴ表面積を有するＴｉＯ２及び１５〜５０ｍ２／ｇのＢＥＴ表面積を有するＴｉＯ２の混合物を有利に含む。
【００２４】
好適なバナジウム源は、特に、五酸化バナジウムとメタバナジン酸アンモニウムである。好適なアンチモン源は、様々なアンチモン源であり、特に、三酸化アンチモンである。バナジウム及びアンチモンはまた、アンチモン酸バナジウム化合物（vanadium antimonate compound）の形態で用いられ得る。少なくとも１個の層の活性組成物に導入されたアンチモン酸バナジウムは、任意のバナジウムとアンチモン酸化合物の反応により製造され得る。混合酸又はアンチモン酸バナジウムを形成するための酸化物の直接反応が好ましい。
【００２５】
アンチモン酸バナジウムは、アンチモンに対するバナジウムの様々なモル比を有することができ、また任意にさらなるバナジウム又はアンチモン化合物を含み、さらにバナジウム又はアンチモン化合物と混合して用いられ得る。
【００２６】
可能なリン源は、特に、リン酸、亜リン酸、次亜リン酸、リン酸アンモニウム又はリン酸エステルであり、特に、リン酸二水素アンモニウムである。可能なセシウム源は、その酸化物若しくは水素化物、又は、酸化物へと熱的に転化され得るカルボン酸塩、特に、酢酸塩、マロン酸塩若しくはシュウ酸塩、炭酸塩、炭酸水素塩、硫酸塩又は硝酸塩等の塩である。
【００２７】
任意の添加物であるセシウム及びリンとは別に、触媒の活性及び選択性にその活性を低下させ、或いは増大させること等により影響を与えるプロモーターとして作用する多くの他の酸化物化合物の少量を、触媒活性組成物に含ませることができる。そのようなプロモーターの例は、アルカリ金属であり、特に、上述のセシウム並びに酸化物又は水素化物の形態で通常用いられるリチウム、カリウム及びルビジウムであり、タリウム（Ｉ）酸化物、酸化アルミニウム、酸化ジルコニウム、酸化鉄、酸化ニッケル、酸化コバルト、酸化マンガン、酸化スズ、酸化銀、酸化銅、酸化クロム、酸化モリブデン、酸化タングステン、酸化イリジウム、酸化タンタル、酸化ニオブ、酸化ヒ素、酸化アンチモン、酸化セリウムである。
【００２８】
上述のプロモーターの中で、触媒活性組成物に基づいて０．０１〜０．５０質量％の量の添加物としてのニオブ及びタングステンの酸化物が好ましい。
【００２９】
被覆触媒の層は、任意に上述のプロモーター成分源を含むＴｉＯ２及びＶ２Ｏ５の懸濁液を流動化担体上に噴霧することにより有利に施される。被覆作業の前に、懸濁物質の凝集物の分散のために及び均質な懸濁液を得るために、懸濁液は好ましくは十分に長時間、例えば、２〜３０時間、特に、１２〜２５時間攪拌される。懸濁液は、典型的に２０〜５０質量％の固形分を有する。懸濁媒体は、一般に水性であり、例えば、水自体又はメタノール、エタノール、イソプロパノール、ホルムアミド等の水混和性有機溶媒との水性混合物である。
【００３０】
一般に、有機バインダー、好ましくはコポリマー、有利にアクリル酸−マレイン酸、酢酸ビニル−ビニルラウレート、酢酸ビニル−アクリレート、スチレン−アクリレート又は酢酸ビニル−エチレンの水性分散液の形態で懸濁液に添加される。バインダーは、例えば、３５〜６５質量％の固形分を有する水性分散液として市販されている。そのような使用されるバインダー分散液の量は、懸濁液の質量に対して一般に２〜４５質量％、好ましくは５〜３５質量％、特に好ましくは７〜２０質量％である。
【００３１】
担体は、上昇ガス流、特に、大気中で、例えば、流動床又は移動床装置中で流動化される。装置は、通常、流動化ガスが浸漬管を介して底部又は上部から導入される円錐形又は球形の容器を含む。懸濁液は、流動床へとノズルを介して上部から、側部から、又は下部から噴霧される。浸漬管の中央に又は同心円状に配置された上昇管の使用が有利である。
【００３２】
担体粒子を上方へ運搬する比較的高いガス速度は上昇管の範囲内で優勢である。外側のリングでは、そのガス速度は緩められた速度を少しだけ上回っている。粒子はこうして循環方式で垂直に移動する。好適な流動床装置は、例えば、ＤＥ−Ａ４００６９３５に記載されている。
【００３３】
触媒活性組成物での触媒担体の被覆の際、２０〜５００℃の被覆温度が一般に採用され、被覆は大気圧下又は減圧下で実施され得る。一般に、被覆は０〜２００℃で実施され、好ましくは２０〜１５０℃、特に６０〜１２０℃で実施される。
【００３４】
触媒活性組成物の層厚は、一般に０．０２〜０．２ｍｍであり、好ましくは０．０５〜０．１５ｍｍである。触媒における活性組成物の割合は、通常５〜２５質量％、主に７〜１５質量％である。
【００３５】
こうして得られたプレ触媒の２００℃超〜５００℃の温度での熱処理の結果として、バインダーは熱分解及び／又は燃焼の結果として施された層から放出される。熱処理は、好ましくは気相酸化反応器中でその場で実施される。
【００３６】
種々の触媒の区切られた層の代わりに、複数の層の間で偽連続的な遷移を得ることもまた可能であり、そうして、一の層から次の層への変わり目に連続触媒の混合物を含む区域を挿入することによりアルカリ金属含量の効果的な均一な減少を得ることができる。
【００３７】
触媒層Ａの床長は、好ましくは反応器内全触媒充填高さの１０〜５０％の範囲であり、特に好ましくは１５〜３０％の範囲である。触媒層Ａ及びＢ、又は、Ａ、Ｂ及びＣの床高さは、有利に全触媒充填高さの６０〜９５％の範囲である。典型的な反応器は２５０ｃｍ〜３５０ｃｍの充填高さを有する。触媒層はまた、所望であれば、複数の反応器に亘って分配することができる。
【００３８】
本発明に係る触媒は、標準立方メートル当たり８０〜１００ｇの範囲の総負荷及び毎時約４標準立方メートルの空気流で、ナフタレン又はｏ−キシレン／ナフタレン混合物を無水フタル酸に酸化させるために特に好適である。
【００３９】
本発明は、さらに少なくとも３個の層触媒を含む多層触媒を用いてナフタレン又はｏ−キシレン／ナフタレン混合物を無水フタル酸に酸化させる方法であって、
各層が、酸化バナジウム及び二酸化チタンを含み、且つ
ａ）一の触媒層Ａのアルカリ金属含量が最も高く、
ｂ）流れ方向で触媒層Ａに後から続く触媒層Ｚが、触媒層Ａのアルカリ金属含量の０〜１０％のアルカリ金属含量を有し、
ｃ）触媒層ＡとＺとの間に位置する触媒層が触媒層Ａのアルカリ金属含量の３０〜９０％のアルカリ金属含量を有し、各触媒層のアルカリ金属含量が流れ方向の次の層のアルカリ金属含量より高くなるように選択されたアルカリ金属含量を有する方法を提供する。
【００４０】
本発明の好ましい実施の形態は、４層触媒を用いてナフタレン又はｏ−キシレン／ナフタレン混合物を無水フタル酸に酸化させる方法であって、
各触媒層が酸化バナジウム及び二酸化チタンを含み、且つ
その触媒層のアルカリ金属含量が、
ａ）一の触媒層Ａのアルカリ金属含量が最も高く、
ｂ）流れ方向で触媒層Ａに続く触媒層Ｂが、触媒層Ａのアルカリ金属含量の６０〜９０％のアルカリ金属含量を有し、
ｃ）流れ方向で触媒層Ｂに続く触媒層Ｃが、触媒層Ａのアルカリ金属含量の３０〜５９％のアルカリ金属含量を有し、
ｄ）流れ方向で触媒層Ｃに続く触媒層Ｚが、触媒層Ａのアルカリ金属含量の０〜１０％のアルカリ金属含量を有するように選択された方法である。
【００４１】
さらに本発明は、ナフタレン又はｏ−キシレン／ナフタレン混合物を無水フタル酸に酸化させるための、少なくとも３個の触媒層を含む多層触媒の使用方法であって、
各層が、酸化バナジウム及び二酸化チタンを含み、且つ
ａ）一の触媒層Ａのアルカリ金属含量が最も高く、
ｂ）流れ方向で触媒層Ａに後から続く触媒層Ｚが、触媒層Ａのアルカリ金属含量の０〜１０％のアルカリ金属含量を有し、
ｃ）触媒層ＡとＺの間に位置する触媒層が触媒層Ａのアルカリ金属含量の３０〜９０％のアルカリ金属含量を有し、各触媒層のアルカリ金属含量が流れ方向の次の触媒層のアルカリ金属含量よりも高くなるように選択されたアルカリ金属含量を有する多層触媒の使用方法を提供する。
【００４２】
本発明の好ましい実施の形態は、ナフタレン又はｏ−キシレン／ナフタレン混合物を無水フタル酸に酸化させるための４層触媒の使用方法であって、
各触媒層が酸化バナジウム及び二酸化チタンを含み、且つ
その触媒層のアルカリ金属含量が
ａ）一の触媒層Ａのアルカリ金属含量が最も高く、
ｂ）流れ方向で触媒層Ａに続く触媒層Ｂが、触媒層Ａのアルカリ金属含量の６０〜９０％のアルカリ金属含量を有し、
ｃ）流れ方向で触媒層Ｂに続く触媒層Ｃが、触媒層Ａのアルカリ金属含量の３０〜５９％のアルカリ金属含量を有し、
ｄ）流れ方向で触媒層Ｃに続く触媒層Ｚが、触媒層Ａのアルカリ金属含量の０〜１０％のアルカリ金属含量を有するように選択された４層触媒の使用方法である。
【実施例】
【００４３】
第１触媒層ＣＬ１の製造：
流動床塗布装置内で、外径８ｍｍ、長さ６ｍｍ及び壁厚１．５ｍｍのステアタイト（ケイ酸マグネシウム）リング２０００ｇに、６６２．８ｇのアナターゼ（Ｆｕｊｉ ＴＡ １００Ｃ、ＢＥＴ表面積２０ｍ２／ｇ）、２９．５２ｇの五酸化バナジウム、７８．４８ｇのシュウ酸、０．６２ｇの硫酸カリウム、８．３１ｇの硫酸セシウム、１．３９ｇの五酸化ニオブ、０．７９ｇのリン酸二水素アンモニウム、２１２．９ｇのホルムアミド、１０００ｇの水及び６７．５ｇのバインダー（４９．４質量％の固形分を有する水性ポリマー溶液としての７５／２５の質量比のアクリル酸−マレイン酸コポリマー；このバインダーの製造はＥＰ１０９１８０６に記載されている）の懸濁液９００ｇを９０℃で噴霧した。
【００４４】
このように施された触媒活性組成物は、０．０３質量％のリン（Ｐとして計算）、４．２２質量％のバナジウム（Ｖ２Ｏ５として計算）、０．８７質量％のセシウム（Ｃｓとして計算）、０．２質量％のＮｂ（Ｎｂ２Ｏ５として計算）、０．０４質量％のＫ（Ｋとして計算）及び９４．６８質量％の二酸化チタンを含んでいた。４５０℃で１時間焼成後の活性組成物含量は８．９％であった。
【００４５】
第２触媒層ＣＬ２の製造：
触媒を、ＣＬ１と比較して懸濁液の組成を変更することにより製造した。こうして施された触媒活性組成物は、０．０３質量％のリン（Ｐとして計算）、４．２２質量％のバナジウム（Ｖ２Ｏ５として計算）、０．６７質量％のセシウム（Ｃｓとして計算）、０．２質量％のＮｂ（Ｎｂ２Ｏ５として計算）、０．０３質量％のＫ（Ｋとして計算）及び９４．８５質量％の二酸化チタンを含んでいた。４５０℃で１時間焼成後の活性組成物含量は８．８％であった。
【００４６】
第３触媒層ＣＬ３の製造：
触媒を、ＣＬ１と比較して懸濁液の組成を変更することにより製造した。こうして施された触媒活性組成物は、０．０３質量％のリン（Ｐとして計算）、４．２２質量％のバナジウム（Ｖ２Ｏ５として計算）、０．４５質量％のセシウム（Ｃｓとして計算）、０．２質量％のＮｂ（Ｎｂ２Ｏ５として計算）、０．０２質量％のＫ（Ｋとして計算）及び９５．１質量％の二酸化チタンを含んでいた。４５０℃で１時間焼成後の活性組成物の含量は９．０質量％であった。
【００４７】
第４触媒層ＣＬ４の製造：
触媒を、ＣＬ１と比較して懸濁液の組成を変更することにより製造した。こうして施された触媒活性物質は、０．０２質量％のリン（Ｐとして計算）、４．２２質量％のバナジウム（Ｖ２Ｏ５として計算）、０．００質量％のセシウム（Ｃｓとして計算）、０．２質量％のＮｂ（Ｎｂ２Ｏ５として計算）、０．００質量％のＫ（Ｋとして計算）及び９５．５６質量％の二酸化チタンを含んでいた。４５０℃で１時間焼成後の活性組成物の含量は９．６質量％であった。
【００４８】
ｏ−キシレンの無水フタル酸への酸化の説明
ｏ−キシレンの無水フタル酸への接触酸化は、２５ｍｍの管の内径を有し、且つ塩浴を用いて冷却される管型反応器中で実施した。温度プロファイルを記録するために、その反応管は熱電対を備えていた。標準立方メートル当たり０〜８５ｇのｏ−キシレン（純度約９９質量％）負荷又はナフタレン（純度約９７．５質量％）負荷を有する毎時４．０標準立方メートルの空気をその管に通した。ＰＡｎ収率を反応器の出口ガスで測定し、１００％の純粋なｏ−キシレン又は１００％の純粋なナフタレンに対する質量％で記録した（反応したｏ−キシレン又はナフタレン（ｋｇ）当たりのＰＡｎ（ｋｇ））。
【００４９】
結果及び例
例１（本発明による）：
床長分布：ステアタイト予備床／ＣＬ１／ＣＬ２／ＣＬ３／ＣＬ４  ５ｃｍ／８０ｃｍ／８０ｃｍ／９０ｃｍ／９０ｃｍ
標準立方メートル当たり８０ｇのナフタレン負荷、毎時４標準立方メートルの空気及び３６０℃の塩浴温度で、１０５．６質量％のＰＡｎ収率及びそれぞれ０．００質量％と０．５３質量％のフタリドとナフトキノン含量が達成された。標準立方メートル当たり８０ｇの総負荷でｏ−キシレンとナフタレンの５０：５０の混合物、毎時４標準立方メートル及び３６２℃の塩浴温度で、１１０．１質量％のＰＡｎ収率及びそれぞれ０．０６質量％と０．４１質量％のフタリドとナフトキノン含量が達成された。標準立方メートル当たり３０ｇのナフタレン負荷及び標準立方メートル当たり５５ｇのｏ−キシレン負荷（総負荷：標準立方メートル当たり８５ｇ）、毎時４標準立方メートルの空気及び３６２℃の塩浴温度で、１１１．０質量％のＰＡｎ収率及びそれぞれ０．１１質量％と０．３４質量％のフタリドとナフトキノン含量が達成された。したがって、毎時４標準立方メートルの空気で、標準立方メートル当たり少なくとも８０ｇの総負荷で、高ＰＡｎ収率及び良好な製品範囲（フタリド及びナフトキノンの低い収率）を維持する一方で、ｏ−キシレン／ナフタレン比を０：１００％〜６５：３５％の範囲で変更することができた。ホットスポット温度は、全ての供給組成物で４５０℃未満であった。
【００５０】
例２（本発明によらない）：
床長分布：ステアタイト予備床／ＣＬ１／ＣＬ２／ＣＬ３／ＣＬ４  ２０ｃｍ／１００ｃｍ／０ｃｍ／９０ｃｍ／１００ｃｍ
標準立方メートル当たり８０ｇのナフタレン負荷、毎時４標準立方メートルの空気及び３５８℃の塩浴温度で、１０４．７質量％のＰＡｎ収率及びそれぞれ０．００質量％と０．５５質量％のフタリドとナフトキノン含量を達成した。標準立方メートル当たり８０ｇの総負荷でｏ−キシレン及びナフタレンの５０：５０混合物、毎時４標準立方メートルの空気及び３６４℃の塩浴温度では、１０９．６質量％のＰＡｎ収率及びそれぞれ０．０３質量％と０．３１質量％のフタリドとナフタレン含量を達成した。ホットスポット温度は全ての供給組成物で４５０℃未満であった。供給組成物を標準立方メートル当たり３０ｇのナフタレン負荷及び標準立方メートル当たり５５ｇのｏ−キシレン負荷（総負荷：標準立方メートル当たり８５ｇ）にさらに変更した場合、ホットスポット温度は４６５℃超に上昇した。触媒は、この供給組成物で安定的に機能することができなかった。したがって、高ＰＡｎ収率及び良好な製品範囲（フタリド及びナフトキノンの低収率）を得る必要がある場合は、標準立方メートル当たり少なくとも８０ｇの総負荷で、毎時４標準立方メートルの空気で、ｏ−キシレン／ナフタレン比は０：１００％〜５０：５０％の範囲内でしか変更することができなかった。